得られた有機光電変換部材3および有機EL部材2は、以下の順に積層して封止を行った後大気中に取り出し、照明装置とした。【0193】1)バリアフィルムとして、40μm厚のアルミ箔をセットし、封止用のUV硬化型接着剤を塗布する2)有機光電変換素子32の陰極側を、UV硬化型接着剤を塗布したアルミ箔の表面上にセットする3)有機EL素子22のPENフィルム側を有機光電変換部材に向けて、有機EL部材2を有機光電変換部材3の表面上にセットする4)封止用のUV硬化型接着剤を塗布した透明ガスバリアフィルムを有機EL部材2の表面上にセットし、有機EL部材2/有機光電変換部材3/アルミ箔でなる積層体を透明ガスバリアフィルムで覆い、所定の時間UVを照射することで硬化させ、封止する。【0194】<本発明に係る実施例3の照明装置D>有機光電変換素子32の作製において、p型半導体材料をPCDTBT(Adv.Mater.2007,19,2295を参考として合成)に変更した以外は同様にして有機光電変換部材3を作製した。得られた有機光電変換部材3および有機EL部材2は、以下の順に積層して封止を行った後大気中に取り出し、照明装置とした。3の表面上にセットする4)封止用のUV硬化型接着剤を塗布した透明ガスバリアフィルムを有機EL素子22の表面上にセットし、アルミ箔/有機光電変換部材3/有機EL部材2でなる積層体を透明ガスバリアフィルムで覆い、所定の時間UVを照射することで硬化させ、封止する。【0199】また有機光電変換素子32の吸収スペクトルは、日立ハイテク社製分光光度計U−3300を用いて測定し、450nmにおける吸光度と600nmにおける吸光度を比較した。【0200】<実施例の照明装置B〜Dに関する光電変換効率の評価方法>各実施例の照明装置B、C、Dに用いた有機光電変換素子32を、有機EL素子22で上記2°視野角正面輝度1000cd/m2で照射した際の発光エネルギーを基準にとして光電変換効率を算出した。【0201】<比較例の照明装置A及び本発明に係る各照明装置B〜Dの評価結果>図7は、比較例の照明装置A及び本発明に係る実施例の照明装置B〜Dの発光スペクトルを示す。表1は、比較例の照明装置A及び本発明に係る実施例の照明装置B〜Dについて得られた照明特性に関する評価結果を示す。表1の『波長λmax』は、実施例の照明装置B〜Dに用いた有機光電変換素子32の吸収スペクトルにおける極大値を示す波長である。図7は、本発明に係る各実施例及び比較例の照明装置から照射される照明光の光スペクトルを示す。太い破線の曲線1は比較例の照明装置Aの分光スペクトルを示す。細い実線の曲線2が本発明に係る実施例の照明装置Bの分光スペクトルを示し、細い破線の曲線3が本発明に係る実施例の照明装置Cの分光スペクトルを示す。曲線4は、本発明に係る実施例の照明装置Dの分光スペクトルを示す。図7及び表1で示すように、本発明に係る各照明装置では長波側の光スペクトルが減少し、色温度を向上させていることが判る。長波長の光を吸収カットするだけではなく、有機EL素子22から有機光電変換素子32に照射された光のうちの4.7〜6.4%が再利用可能な電気として発電されている。中でも長波長域で強い光吸収特性を有する有機光電変換素子32が使用された第1実施例の照明装置B及び第2実施例の照明装置Cは、単に色温度が向上するだけでなく平均演色指数も向上し、より好ましい照明装置として実現している。吸収スペクトルが、以下の式1を満たすことを特徴とする請求項1から7までの何れか1項に記載の照明装置。A600/A450>1A450は波長450nmにおける吸収値であり、A600は波長600nmにおける吸収値である。基材に液状組成物である塗布液を塗布手段により塗布し塗膜の層を形成する、溶液プロセスによって形成されることを特徴とする請求項1から13までの何れか1項に記載の照明装置。ekouhou.net。